(57)【特許請求の範囲】
【請求項１】
少なくとも下記成分ａ）〜ｃ）：
ａ）陽イオン性または陰イオン性置換基により置換され、置換度が０．０１〜１であり、陽イオン化または陰イオン化した状態での固有粘度が１．０ｄｌ／ｇより大であるデンプン、
ｂ）少なくとも１種のビニルモノマーを含むモノマー成分、および
ｃ）水
から形成される高分子分散液であって、
該デンプンａ）の量が、該高分子分散液の固形分の５〜５０％であり、
該モノマー成分ｂ）の量が、該高分子分散液の固形分の５０〜９５％であり、
該デンプンａ）および該モノマー成分ｂ）から形成される高分子の皮膜形成温度が−５０〜２００℃であることを特徴とする高分子分散液。
【請求項２】
該デンプンａ）の置換度が０．０４〜１であり、固有粘度が１．５〜１５ｄｌ／ｇであることを特徴とする、請求項１に記載の高分子分散液。
【請求項３】
該モノマー成分ｂ）から形成される高分子の皮膜形成温度が１０〜５０℃であることを特徴とする、請求項１または２に記載の高分子分散液。
【請求項４】
該モノマー成分ｂ）が、４０〜７０％のアクリル酸エステル類と、３０〜６０％のスチレンよりなることを特徴とする、請求項１〜３のいずれかに記載の高分子分散液。
【請求項５】
５〜５０％の該デンプンａ）、
０〜１９％のアクリロニトリル、
１０〜６０％のアクリル酸エステル類、
１０〜６０％のスチレン、および
水
から形成されることを特徴とする、請求項１〜３のいずれかに記載の高分子分散液。
【請求項６】
１５〜４０％の該デンプンａ）、
５〜１９％のアクリロニトリル、
２０〜５０％のアクリル酸エステル類、
２０〜４０％のスチレン、および
水
から形成されることを特徴とする、請求項５に記載の高分子分散液。
【請求項７】
２０％の、置換度が０．０５であり、固有粘度が３〜１５ｄｌ／ｇである該デンプンａ）、
１９％のアクリロニトリル、
３０％のアクリル酸エステル類、
３１％のスチレン、および
水
から形成されることを特徴とする、請求項１に記載の高分子分散液。
【請求項８】
少なくとも１種のビニルモノマーを含む該モノマー成分ｂ）を、該デンプンａ）の水溶液中で共重合反応に付すことを含む、請求項１に記載の高分子分散液の製造方法であって、
該共重合反応により形成される高分子の皮膜形成温度が−５０〜２００℃であることを特徴とする方法。
【請求項９】
該デンプンａ）の水溶液を、該デンプンａ）を６０℃を超える温度でアルカリ水溶液に溶解させることによって得ることを特徴とする、請求項８に記載の方法。
【請求項１０】
該共重合反応の際の温度が７０〜９０℃であり、ｐＨが７より低いことを特徴とする、請求項８に記載の方法。
【請求項１１】
陽イオン化または陰イオン化したデンプンを用いることを特徴とする、請求項８に記載の方法。
【請求項１２】
請求項１〜７のいずれかに記載の高分子分散液の、製紙における使用。
【請求項１３】
請求項１〜７のいずれかに記載の高分子分散液の、紙の表面サイジング用添加剤としての使用。
【請求項１４】
請求項１〜７のいずれかに記載の高分子分散液の、抄紙機のウェットエンドに添加される、湿潤および乾燥紙力増強剤としての使用。
【請求項１５】
請求項１〜７のいずれかに記載の高分子分散液の、パルプ用サイズ剤としての使用。
【発明の詳細な説明】
【０００１】
【発明の属する技術分野】
本発明は、デンプンとモノマー類の共重合体を含む、デンプンを主体とする高分子の分散液に関する。また本発明は、該分散液の製造方法および該分散液の製紙における用途、特に紙の表面サイジング用添加剤および抄紙機のウェットエンド（wet end）に添加される湿潤および乾燥紙力増強剤としての用途にも関する。本発明において「紙」という用語は、下級（wood-containing）パルプ、化学処理繊維（chemically processed fibre）、リサイクル繊維（recycled fibre）またはそれらの混合物から得られる紙および板紙の両者を指す。これらの紙には、上級紙（fine paper）、ＬＷＣ紙（LWC paper）、ＳＣ紙（SC paper）、新聞用紙、胴貼用板紙（packing board）、折畳み箱用板紙（folding box board）などが含まれる。
【０００２】
【従来の技術】
米国特許第４，３０１，０１７号明細書（スタンダード社（Standard Brand Inc.））には、少なくとも１種のビニルモノマーを、加水分解／分解（thinned/degraded）したデンプン誘導体の水溶液中で共重合させることによって製造される水性高分子分散液が開示されている。デンプン誘導体としては、ジエチルアミノ誘導体、アセチル誘導体、シアノエチル誘導体またはカルバモエチル（carbamoethyl）誘導体が用いられる。
【０００３】
このような誘導体は、ｐＨ値が中性のときにはイオン性はわずかしかなく、その機能が最大となるのは、このような誘導体が部分的にイオン化するような、低いｐＨ値（ｐＨ＜６）のときのみである。今日では、製紙工程は中性条件下で行われることが多いので、上記の高分子もまたｐＨ値が６〜９の範囲、好ましくは７〜８．５の範囲で機能を発揮すべきである。
【０００４】
上記の特許において用いられ、上記のような置換基を有するデンプンにおける置換度は、０．０５またはそれ以上であるべきである。上記の共重合を行う前に、デンプンを酵素で加水分解し、好ましくは固有粘度が０．１２〜０．２８ｄｌ／ｇとなるようにしている。また、重合用の触媒（開始剤）としてＣｅ（ＩＶ）塩が用いられている。
【０００５】
ドイツ国特許第ＤＥ  ３，７０２，７１２号明細書（米国特許第４，８３５，２１２号明細書に対応）（ＢＡＳＦ  ＡＧ）には、固有粘度０．０４〜０．１２ｄｌ／ｇのデンプンからの高分子分散液の調製について記載されている。
【０００６】
この公報において用いられているデンプンもまた、重合を行う前に、酵素で加水分解されている。実施例においては、若干陽イオン性を有し、置換度が最大で０．０７である市販のデンプンが用いられている。
【０００７】
またこの公報においては、モノマー類として、高分子の全重量に対し４０〜１４０重量部のモノマー成分が用いられている。このモノマー成分は、２０〜６５重量％のアクリロニトリルまたはメタクリロニトリル、８０〜３５重量％のアクリル酸エステル類および０〜１０重量％のこれらと共重合可能な他のモノマーを含む。重合用の触媒（開始剤）としては過酸化物が用いられている。
【０００８】
【発明が解決しようとする課題】
本発明は、新規な組成を有し、従来公知の分散液に比して改善された反応性を有し、且つ歩留まり（retention）および紙繊維に対する接着性の良好な分散液を提供することを目的とする。
【０００９】
本発明の分散液は、紙の表面サイジング用添加剤や、抄紙機のウェットエンドに添加される、湿潤および乾燥紙力増強剤として用いることができる。
本発明はまた、該分散液の製造方法にも関する。
【００１０】
紙の表面サイジングにおいては、印刷適性（printability）を向上することを目的として、表面サイジング用デンプンに種々の高分子を添加することが一般的である。そのような高分子として、スチレンと、マレイン酸やアクリル酸エステル類などとの共重合体が用いられることがある。
【００１１】
しかしこのような場合、この共重合体がデンプンに対し完全な相互混和性を有しておらず（共重合体とデンプンにおける熱力学的溶解度係数が互いにかけ離れている）、その結果これらを乾燥させても、相互に完全に混和した高分子の網目構造（相互侵入網目）を形成しないので、添加された高価な高分子の効果が十分に発揮されない。
【００１２】
本発明の一つの目的は、表面の構造が表面サイジング用のデンプンのそれと類似している高分子の粒子を製造することにある。このことにより、両者は完全な相互侵入網目を形成する。これは、表面サイズ剤中のデンプンそれ自体と同じか、または化学的に類似した構造を有するデンプンを、高分子の中間体および出発バッチ（starting batch）として用いることにより達成される。このようにすると、重合によって形成される高分子の粒子はデンプンの皮膜中にとどまり、乾燥しても両者が分離することはない。
【００１３】
重合の前にデンプンが加水分解されている場合には、デンプン自体の他に、乳化剤や水溶性モノマーなど、高分子を安定化させる手段が必要となる。その場合、得られる高分子の表面の構造はもはや表面サイジング用デンプンのそれとは類似していない。
【００１４】
デンプン誘導体の陽電荷量（cationic value）およびその他の特性を、各々の抄紙機のウェットエンド系（wet end system）に合わせて調節する（customizing）ことにより、抄紙機においてパルプに添加するのに好適な共重合体（高分子）を調製することができる。ここでもまた、指針となる原則は、その共重合体（高分子）粒子の表面構造を、そのウェットエンドにおいて使用されるデンプン（またはデンプンを主体とする）紙力増強剤の分子構造（分子量、陽電荷量、分岐の状態など）に可能な限り類似したものとするということである。そのようにすると、共重合体（高分子）は乾燥してもデンプン基剤から分離せず、完全な相互侵入網目が形成される。
【００１５】
上記した２つの従来法とは異なり、本発明においては全く分解していない（non-degraded）、またはわずかに酸化した（例えば、過酸化物や次亜塩素酸塩によって酸化した）デンプンを用いて共重合体を製造することができる。
【００１６】
デンプンは、例えばバレイショデンプン、トウモロコシデンプン、オオムギデンプン、コムギデンプン、タピオカ（キャッサバデンプン）（tapioca starch）などを用いることができ、これらのうちバレイショデンプンおよびトウモロコシデンプンを用いることが好ましい。
【００１７】
このデンプンは、重合反応の前に酵素による加水分解をせずに用いる。このことに伴いこのデンプンの固有粘度は１．０ｄｌ／ｇより大であり、好ましくは１．５〜１５ｄｌ／ｇであり、最も好ましくは３〜１５ｄｌ／ｇである。
【００１８】
本発明の高分子分散液は安定であり、その調製段階において粘度が極度に上昇することはない。酸化されたデンプンを用いると、酸化によって生じたカルボキシル基をも高分子の安定化に利用することができる。使用するデンプンの分子量が高いことにより、粒子が立体安定化される。更に、酸化および陽イオン化により生じたイオン性の基により粒子が安定化されるので、重合の際、粒子を安定化させるための水溶性モノマーは不要である。デンプンを酵素処理してもそのような粒子を安定化させる基が生じることはなく、その上立体安定化作用が消失してしまうので、乳化剤を用いることが必要となる。しかし、乳化剤を用いると一般にサイズ度が低下することが知られている。同時に、紙の強度特性も著しく低下する。
【００１９】
本発明の高分子分散液の調製の際、その使用目的に応じ、適当な陽イオン化剤（cationizing chemical）を用いてデンプンを陽イオン化することが好ましい。本発明の高分子分散液を表面サイズ剤として使用する場合には、置換度を０．０１〜１．０、好ましくは０．０１〜０．０８とする。本発明の高分子分散液をパルプに添加するためのサイズ剤として使用する場合には、置換度を０．０５〜１．０、好ましくは０．０８〜１．０、より好ましくは０．１〜０．５とする。しかし、未反応（native）のデンプンや、陰イオン化したデンプンを用いることもできる。
【００２０】
デンプンを陽イオン化する場合、陽イオン化剤として適切なものは、４級窒素原子を含む陽イオン化剤であり、例えば１，３−エポキシ誘導体や、１，３−塩酸塩を挙げることができる。塩化（２，３−エポキシプロピル）トリメチルアンモニウムは、好ましい陽イオン化剤である。陽イオン化は、デンプンがアルカリ性（ｐＨ＞７、好ましくはｐＨが９〜１１）の水溶液に可溶な状態で行う。このようにすると、デンプン水溶液は、６０℃を超える温度、好ましくは７５〜９０℃において、固形分が５０％未満、好ましくは１０〜３０％となる。
【００２１】
天然のデンプンの酸化と陽イオン化を同時に行うこともできる。しかし、陽イオン化は、未処理のデンプンが糊化するために酸化の方が先に起こってしまうような温度またはそれ以上の高温において行われることが好ましいので、陽イオン化の前に酸化を行う方が好ましい。
【００２２】
本発明者らは、従来知られている方法とは違い高い分子量を有する（即ち、高い固有粘度を示す）デンプンに、陽イオン性および／または陰イオン性置換基を適切な置換度となるように導入したものを用い、且つモノマーの組成を適切なものとしたとき、共重合において最も良好な結果が得られることを見出した。
【００２３】
本発明においては、モノマーの組成が適切であるため、−５０〜２００℃、好ましくは０〜１００℃、より好ましくは０〜７０℃、更に好ましくは１０〜５０℃、最も好ましくは２０〜５０℃の範囲にある最低皮膜形成温度（ＭＦＴ）においても良好な皮膜形成能を有する共重合体（高分子）が得られる。
【００２４】
本発明においては、２種以上の重合性モノマーを含み、該重合性モノマーのうち少なくとも１種がビニルモノマーである混合物を用いることが最も好ましい。
【００２５】
デンプンの陽イオン化度または陰イオン化度が、高分子の皮膜形成温度に影響を及ぼすことに注目すべきである。例えば、デンプンの陽イオン性が高いほど、高分子分散液の皮膜形成温度が低下する。デンプンは、重合開始の時点から加えておくことが好ましいが、デンプンの一部は、それより後の、重合の成長段階（propagation step）として知られる段階において添加してもよい。
【００２６】
使用するモノマーの例としては、スチレン、アルファ−メチルスチレン、アクリル酸エステル類、アクリロニトリル、酢酸ビニルなどを挙げることができる。２種のモノマーを含むモノマー成分を用い、そのうち少なくとも１種がスチレンのような疎水性モノマーであることが好ましい。
【００２７】
従って本発明は、少なくとも下記成分ａ）〜ｃ）：
ａ）陽イオン性または陰イオン性置換基により置換され、置換度が０．０１〜１であり、陽イオン化または陰イオン化した状態での固有粘度が１．０ｄｌ／ｇより大であるデンプン、
ｂ）少なくとも１種のビニルモノマーを含むモノマー成分、および
ｃ）水
から形成される高分子分散液であって、
該デンプンａ）の量が、該高分子分散液の固形分の５〜５０％、好ましくは５〜４０％であり、
該モノマー成分ｂ）の量が、該高分子分散液の固形分の５０〜９５％、好ましくは６０〜９５％であり、
該デンプンａ）および該モノマー成分ｂ）から形成される高分子の皮膜形成温度が−５０〜２００℃、好ましくは０〜１００℃、より好ましくは０〜７０℃、最も好ましくは１０〜５０℃であることを特徴とする高分子分散液に関する。
【００２８】
デンプンが上記の範囲の置換度を有するようにするために用いられる置換基は陽イオン性の置換基であることが好ましく、これに加えて陰イオン性の置換基を有していてもよい。同様に、陰イオン性の置換基がデンプンの上記の範囲の置換度を有するようにするために用いられ、これに加えて陽イオン性の置換基が用いられていてもよい。
【００２９】
上記高分子分散液中のデンプンの置換度、特に陽イオン性が０．０４〜１であり、固有粘度が１．５〜１５ｄｌ／ｇであることが好ましい。また上記モノマー成分は、４０〜７０％のアクリル酸エステル類と、３０〜６０％のスチレンよりなることが好ましい。
【００３０】
本発明はまた、上記デンプンａ）、アクリロニトリル、アクリル酸エステル類、スチレンおよび水から形成される高分子分散液であって、上記デンプンａ）の量が、該高分子分散液の固形分の５〜５０％、好ましくは５〜４０％、アクリロニトリルの量が、該高分子分散液の固形分の０〜１９％、アクリル酸エステル類の量が、該高分子分散液の固形分の１０〜６０％、スチレンの量が、該高分子分散液の固形分の１０〜６０％である高分子分散液に関する。
【００３１】
本発明において好ましい高分子分散液は、上記デンプンａ）、アクリロニトリル、アクリル酸エステル類、スチレンおよび水から形成される高分子分散液であって、上記デンプンａ）の量が、該高分子分散液の固形分の１５〜４０％、好ましくは１５〜３５％、アクリロニトリルの量が、該高分子分散液の固形分の５〜１９％、アクリル酸エステル類の量が、該高分子分散液の固形分の２０〜５０％、スチレンの量が、該高分子分散液の固形分の２０〜４０％である高分子分散液である。
【００３２】
本発明において特に好ましい高分子分散液は、置換度が約０．０５であり、固有粘度が３〜１５ｄｌ／ｇである上記デンプンａ）、アクリロニトリル、アクリル酸エステル類、スチレンおよび水から形成される高分子分散液であって、上記デンプンａ）の量が、該高分子分散液の固形分の２０％、アクリロニトリルの量が、該高分子分散液の固形分の１９％、アクリル酸エステル類の量が、該高分子分散液の固形分の３０％、スチレンの量が、該高分子分散液の固形分の３１％である高分子分散液である。
【００３３】
直ちに使用することのできる水性高分子分散液における固形分は、例えば１０〜６０％とすることができ、好ましくは２０〜５０％、より好ましくは２５〜４０％、最も好ましくは２５〜３５％である。
【００３４】
本発明の方法においては、上記の高分子分散液を調製するために、少なくとも１種のビニルモノマーを含む上記モノマー成分ｂ）を、デンプンの水溶液中で共重合反応に付す。この共重合反応により形成される高分子の皮膜形成温度は−０〜２００℃、好ましくは０〜７０℃である。デンプンへのモノマーの共重合は、それぞれのモノマーを別々に反応混合物に添加し、次のモノマー反応混合物に添加する前にデンプンに共重合させる段階を逐次的に行うことにより行うことができる。
【００３５】
本発明において有利な点の一つは、分子量が高くとも、重合反応時に粘度が過度に上昇することがない点である。更に、イオン性置換基によるデンプンの置換度をやや高くすることにより、特にアクリロニトリルの使用量を１９％未満にまで減らすことができると考えられる。
【００３６】
この重合の場合には、明らかに沈殿重合として知られている機構により重合が進行することが見出されている。この重合機構では、完全に水に溶解しているデンプンの分子に疎水性の置換基が結合し、デンプン分子を水相から分離させようとする。このことによって、デンプン分子鎖が一次粒子（initial particles）として沈殿する。この段階を「第１重合段階」と称する。ここでは、重合の開始は水溶液中で起こる。
【００３７】
使用する重合開始剤は、重合開始剤として知られているもの、例えば過硫酸アンモニウムまたはカリウム、過酸化物などを使用すればよく、好ましくは硫酸銅−過酸化水素酸化還元対（redox pair）である。重合温度は７０〜９０℃、好ましくは７５〜８０℃とし、ｐＨは７未満、好ましくは３〜５℃とする。デンプンの添加量は、モノマー成分の乾燥重量に対し２〜２００％、好ましくは１０〜１００％、より好ましくは１０〜６０％、最も好ましくは１０〜５０％とする。
【００３８】
形成された初期段階の重合体（polymer embryos）が成長し、成長中の一次粒子中に移行したモノマーの量が多くなると、第２の重合段階が開始される。この段階は、重合の成長段階（propagation step）として知られている。形成された一次粒子が凝集し、生じた凝集粒子がイオン性置換基により安定化されるまでその凝集が継続する。このＤＬＶＯ理論に基づく安定化によって、安定化された凝集粒子の量とその粒子径は、コロイド化学の分野において知られている様式によって決まる、エネルギー的に安定な範囲に含まれるものとなる。こうして形成された凝集粒子が、成長中の重合体（高分子）粒子の一次粒子として機能する。
【００３９】
この場合、この機構は界面活性剤が存在していなくても機能する。ドイツ国特許第ＤＥ  ３，７０２，７１２号明細書では界面活性剤が必要であり、このことは、この場合には重合は古典的ハーキンスモデル（classical Harkins' model）（W. D. Harkins, J. Am. Chem. Soc., 69(1947) 1428）に従って進行することを示すものである。古典的ハーキンスモデルでは、モノマーは初めミセル中に存在していて、そこで重合が開始されるとされている。
【００４０】
遊離のモノマーが消費され、高分子粒子中に存在するもののみになると、第３の重合段階が開始される。これは停止段階として知られるものである。ここまでの段階で、重合体粒子の量、粒子径および表面電荷は決まっている。
【００４１】
本発明の方法を用いると、新規な組成と適切な長さの合成ポリマー鎖からなる分枝を有する、強度の高い重合体が得られる。上記の合成ポリマー鎖を生じた重合は、互いに適当な距離を置いて起こる。驚くべきことに、この方法によって生じるホモポリマーの量は非常に少ない。
【００４２】
この重合方法を用いると、良好な接着性・粘着力を有する重合体が得られる。その上、製紙の工程において、この重合体は良好な歩留まりと繊維への接着性を示し、また初期湿潤紙力（initial wet strength）を向上させる。初期湿潤紙力は、特にシュー・プレス（shoe press）など新型の高速ギャップフォーマー（gap former machine）において要求される特性である。
【００４３】
この手順によって製造された重合体に関して明らかに認められるその他の特性として、従来の合成ポリマーに比して、抄紙機のシリンダーを汚染しないことが挙げられる。本発明の重合体の表面の構造は、粒子や繊維との間で水素結合を形成しやすいと推定されるが、本発明の重合体は洗浄により容易に抄紙機の部品上から除去される。
【００４４】
上記の重合体は、製紙用パルプ添加用、表面サイジング用のいずれのサイズ剤としての適用においても、パルプや表面サイジング用デンプンに対する相溶性は十分に高く、重合体を乾燥しても分離が起こらない。
【００４５】
表面サイジング用サイズ剤としての適用においては、上記の重合体の使用量は、通常表面サイジング用デンプンの量の１〜１０％である。そして、通常上記の重合体と表面サイジング用デンプンの混合物をサイズプレス（size press）を用いて紙の表面に添加する。重合体を表面サイジング用デンプンと完全に混合させると、特に上級紙に適用した際に、印刷適正をより均一にすることができる。また、紙のインクジェット特性も改善される。即ち、紙の特性がインクジェット型プリンターによるカラー印刷に適したものとなる。重合体の安定化において利用される陽イオン性を若干高めることにより、紙の繊維に対する重合体の接着性を更に高めることができる。
【００４６】
【発明の実施の形態】
以下、実施例および比較例によって本発明を更に詳細に説明するが、本発明はこれらによって何ら限定されるものではない。
【００４７】
以下の実施例において、デンプン１は、過酸化物を用いて酸化された固有粘度９ｄｌ／ｇのバレイショデンプン、デンプン２は、次亜塩素酸塩を用いて酸化された固有粘度１．５ｄｌ／ｇのバレイショデンプン、デンプン３は、次亜塩素酸塩を用いて酸化された固有粘度９ｄｌ／ｇのバレイショデンプンである。いずれのデンプンにおいても、固形分は８２％である。
【００４８】
【実施例１】
６１．２部のデンプン１を４８７部の水に分散させてスラリーを得る。得られたスラリーに１０部の１０％水酸化ナトリウム水溶液を添加し、得られた混合物を８０℃に加熱し、１２．２部の陽イオン化剤（７４％）を加えて５時間反応させる。この段階において、デンプンの陽イオン化度（置換度）は０．１５であり、固有粘度は１０ｄｌ／ｇである。
【００４９】
得られた反応混合物に９．１部の５％塩酸を加えてｐＨを低下させ、１０部の０．５％硫酸銅（ＩＩ）水溶液を添加する。得られた混合物に対し、３８．１部のアクリロニトリル、１００．３部のアクリル酸ブチルおよび６２．２部のスチレンからなるモノマー成分と、５％の過酸化物溶液（１１０．６部）とを同時に添加し始め、モノマー成分は５時間、過酸化物溶液は５．５時間かけて添加する。その後、更に１時間反応を行う。得られる最終生成物は、固形分２８％の分散液となる。
【００５０】
【実施例２】
１４０．６部のデンプン２を３７８部の水に分散させてスラリーを得る。得られたスラリーに２４部の０．５％硫酸銅（ＩＩ）水溶液を添加し、得られた混合物を８０℃に加熱し、その温度で約３０分間攪拌してデンプンを十分溶解する。
【００５１】
得られた混合物に対し、１１５．３部のアクリル酸２−エチルヘキシルおよび１１５．３部のスチレンからなるモノマー成分と、５％の過酸化物溶液（２３０．５部）とを同時に添加し始め、モノマー成分は４時間、過酸化物溶液は４．５時間かけて添加する。その後、更に１時間反応を行う。得られる最終生成物は、固形分３４％の分散液となる。
【００５２】
【実施例３】
６１．１部の未処理のバレイショデンプンと、０．０５部の硫酸銅（ＩＩ）を５５４．８部の水と混合する。得られた混合物に１０部の１０％水酸化ナトリウム水溶液を添加し、得られた混合物を４５℃に加熱し、１０部の５％過酸化水素水を３０分かけて添加し、得られた混合物をその後更に１時間４５℃で攪拌する。得られた反応混合物に１２．２部の陽イオン化剤（７４％）を加え、得られた混合物を８０℃に加熱し、４時間反応させる。この段階において、デンプンの陽イオン化度（置換度）は０．１５であり、優勢な（prevailing）反応条件下における固有粘度は約５ｄｌ／ｇである。
【００５３】
得られた反応混合物に９．１部の５％塩酸を加えてｐＨを低下させ、得られた混合物に対し、３８．１部のアクリロニトリル、１００．３部のアクリル酸ブチルおよび６２．２部のスチレンからなるモノマー成分と、５％の過酸化物溶液（１１０．６部）とを同時に添加し始め、モノマー成分は５時間、過酸化物溶液は５．５時間かけて添加する。その後、更に１時間反応を行う。得られた最終生成物は、固形分２８％の分散液となる。
【００５４】
【実施例４】
６１．２部のデンプン３を４８７部の水に分散させてスラリーを得る。得られたスラリーに１０部の１０％水酸化ナトリウム水溶液を添加し、得られた混合物を８０℃に加熱し、４．１部の陽イオン化剤を加えて５時間反応させる。この段階において、デンプンの陽イオン化度（置換度）は０．０５であり、固有粘度は１０ｄｌ／ｇである。
【００５５】
得られた反応混合物に９．１部の５％塩酸を加えてｐＨを低下させ、１０部の０．５％硫酸銅（ＩＩ）水溶液を添加する。得られた混合物に対し、３８．１部のアクリロニトリル、１００．３部のアクリル酸ブチルおよび６２．２部のスチレンからなるモノマー成分と、５％の過酸化物溶液（１１０．６部）とを同時に添加し始め、モノマー成分は５時間、過酸化物溶液は５．５時間かけて添加する。その後、更に１時間反応を行う。得られる最終生成物は、固形分２８％の分散液となる。
【００５６】
【実施例５】
・ＡＫＤ（アルキルケテンダイマー）とポリマーサイズ剤の、乾燥紙力増強効果の比較
パイロット抄紙機（pilot paper machine）を用い、紙匹幅（web width）１ｍ、速度８０ｍ／ｍｉｎ．の条件で紙（８０ｇ／ｍ2）を製造した。
セルロースとして、ろ水率（freeness）が２５〜３０°ＳＲとなるまで叩解したカンバ（birch）とマツ（pine）のセルロースの混合物（６０／４０）を使用した。
【００５７】
これに加えて、合計パルプ量に対し２５％の填料（軽質炭酸カルシウム（ＰＣＣ）と重質炭酸カルシウム（ＧＣＣ）の混合物）、０．８％の、陽イオン性（ＤＳ、置換度）０．０４５のパルプ添加用デンプン（pulp starch）および歩留まり向上剤（retention agent）を使用した。
【００５８】
【表１】
0004376468.tif 000002
【００５９】
いずれの試料においてもサイズ度は同じで、Ｃｏｂｂ60値（Cobb60 value）が約２８ｇ／ｍ2であった。
【００６０】
【実施例６】
・離層強さの測定
シート製造機（sheet former）を用い、実験室内にて紙（３００ｇ／ｍ2）を製造した。
【００６１】
使用したパルプの組成は、褐色リサイクルパルプ（brown recycled pulp）６０％、混合リサイクルパルプ（mixed recycled pulp）２０％および未選パルプ（semipulp）２０％である。
これに加えて、陽イオン性（ＤＳ）０．０１５のパルプ添加用デンプン２％を使用した。
【００６２】
【表２】
0004376468.tif 000003
【００６３】
いずれの試料においてもサイズ度は同程度で、Ｃｏｂｂ60値が約２７〜２９ｇ／ｍ2であった。
【００６４】
【実施例７】
・湿潤引張り強度の測定
パイロット抄紙機を用い、紙匹幅１ｍ、速度１００ｍ／ｍｉｎ．の条件で紙（８０ｇ／ｍ2）を製造した。試料は紙が濡れているうちに第１乾燥部（first drying section）から取り、直ちに測定した。
【００６５】
パルプは、新聞用紙の製造に用いられる、ろ水率が６６〜６８°ＳＲとなるまで叩解した典型的なメカニカルパルプを使用した。
これに加えて、合計パルプ量に対し１５％の填料、０．４％の、陽イオン性（ＤＳ）０．２のパルプ添加用デンプンおよび歩留まり向上剤を使用した。
【００６６】
【表３】
0004376468.tif 000004
【００６７】
紙の灰分は紙力に影響するので、湿潤引張り強度２では灰分を考慮している。
【００６８】
実施例５〜７より明らかなように、本発明の高分子分散液は乾燥および湿潤紙力増強剤として機能する。本発明の高分子分散液は陽イオン性保護コロイドとしての特性を有するので、これに含まれる高分子は、陰イオン性の繊維中に保持されている。試験データより、本発明の高分子分散液は紙の疎水性を向上し、また従来のサイズ剤（抄紙機のウェットエンドに添加されるタイプ）と異なり、紙の強度を向上すると結論づけることができる。
【００６９】
【実施例８】
・表面サイズ度試験
基材となる紙を次のようにして製造した。
セルロースとして、ろ水率が約２５°ＳＲとなるまで叩解したカンバとマツのセルロースの混合物（６０／４０）を使用した。これに加えて、合計パルプ量に対し２５％の填料（軽質炭酸カルシウム（ＰＣＣ））、０．８％の、陽イオン性（ＤＳ）０．０３５のパルプ添加用デンプンおよび歩留まり向上剤を使用した。
【００７０】
パイロット抄紙機を用い、紙匹幅１ｍ、速度８０ｍ／ｍｉｎ．の条件で紙（８０ｇ／ｍ2）を製造した。
得られた紙を、１０％陽イオン性デンプン（ＤＳ  ０．０１５）溶液に、本発明の分散液を乾燥して得られる高分子（デンプンの乾燥重量の５％）を加えたものを用い、サイズプレスで表面サイジングした。
ゼロ点の試験では、デンプン溶液に高分子を添加せずに用いた。
【００７１】
表面サイジングした紙のＨＳＴ（ハーキュレスサイズ度試験）（Hercules Sizing Test）を、アクロス（Acros）社製ナフトールグリーンを、濃度が２％となるよう１％ギ酸に溶解した溶液を用いて行った。
【００７２】
【表４】
0004376468.tif 000005
【００７３】
比較例１では、ドイツ国特許第ＤＥ  ３，７０２，７１２号明細書の実施例５の記載に従って紙を製造した。また比較例２では、ヒドロキシプロピルスターチに代えて実施例２で用いたものと同様の酸化デンプンを用いる以外は、国際出願公開公報ＷＯ９５／１３１９４号明細書の実施例４の記載に従って紙を製造した。
【００７４】
【比較例１】
４２．４部の、次亜塩素酸塩を用いて酸化されたバレイショデンプン（陽イオン化度（置換度）０．０３５）を１４２部の水と混合し、得られた混合物を８０℃に加熱し、２６部の１０％酢酸カリウム水溶液を添加し、更に１８部の１％アルファ−アミラーゼ水溶液を添加して２０分間反応させた後、７．５部の氷酢酸を添加した。
【００７５】
得られた反応混合物に、９部の１％硫酸銅水溶液と、１．７５部の３０％過酸化水素溶液を添加して２０分間反応させた。この反応の後、固有粘度は０．０７ｄｌ／ｇとなった。
【００７６】
得られた反応混合物に、１．８ｇの３０％過酸化水素水を添加し、その後更に、９３．７部のアクリロニトリル、７６．４部のアクリル酸ブチル、０．８部の直鎖状ドデシルベンゼンスルホン酸２５％ナトリウム塩（市販）および５０部の水からなる乳濁液と、３．１２％の過酸化物溶液（５０部）とを同時に添加し始め、乳濁液は１時間、過酸化物溶液は１．７５時間かけて添加した。過酸化物溶液を添加し終わった後、直ちに温度を８５℃に上げて更に１５分間反応を行った。得られた最終生成物は、固形分４３％の分散液であった。
【００７７】
【比較例２】
４９．５部のデンプン２、０．０７部のアルファ−アミラーゼおよび０．０７部の酢酸カリウムを４４６．２０部の水と混合し、得られた混合物を８０℃に加熱し、０．０７部のアルファ−アミラーゼを更に添加して２０分間反応させた。
【００７８】
得られた反応混合物に、８．２２部の氷酢酸、１１部の１％硫酸銅水溶液および１．１４部の３０％過酸化水素水を添加し、２０分間攪拌した。この反応の後、固有粘度は０．０５ｄｌ／ｇとなった。
【００７９】
得られた反応混合物に、２７．４部の塩化メタクリルアミドプロピルメチルアンモニウム（methacrylic amidopropylmethyl ammonium chloride）、４．１部のアクリル酸および０．９１部の３０％過酸化水素水を添加し、次いで４１．１部のスチレンおよび４１．１部のアクリル酸ブチルからなるモノマー成分と、２．１％の過酸化物溶液（５８．４部）とを同時に添加し始め、モノマー成分は２時間、過酸化物溶液は２．２５時間かけて添加した。過酸化物溶液を添加し終わった後、直ちに温度を８５℃に上げて更に１時間反応を行った。得られた最終生成物は、固形分１６％の分散液であった。
【００８０】
比較例２における合成は完全には成功しなかった。固形分は予想よりも低く、また本発明の他の実施例では未反応モノマーの量が３００〜１５００ｐｐｍであったのに対し、比較例２では未反応モノマーの量が４００００ｐｐｍであった。
【００８１】
このように合成が不成功であったことの原因は、原特許では、用いられているヒドロキシプロピルスターチのヒドロキシプロピル基によって分散液が安定化される（これに対し、比較例２ではこのような安定化が起こらない）ためと考えられる。
【００８２】
本発明の方法では、安定化は使用するデンプンの高い分子量に基づくものである。国際出願公開公報ＷＯ９５／１３１９４号明細書の方法に従いデンプンを酵素によって加水分解すると、このような安定化作用は消失する。それでもかなり良好なサイズ度が得られるのは、分散液中に残余している疎水性モノマーの量が多いことによる。この疎水性モノマーが紙に吸収されると、紙の疎水性が高まる。しかし、これらの物質は有害かつ匂いの強い物質であるから、そのような物質が高濃度に含まれていることは望ましくない。
【００８３】
表面サイジングに関する試験結果に基づき、本発明の高分子分散液を用いると、従来公知の高分子分散液や、本願の比較例において用いた高分子分散液に比して、紙の耐インク性を大幅に向上することができるといえる。
【００８４】
本発明者らが別途検討したところ、紙の耐インク性（ＨＳＴ）は紙の耐水性およびインクジェット特性と相関しており、紙の耐インク性が向上すると、紙の耐水性およびインクジェット特性も向上する。